(57)【要約】【課題】ポリエチレン及びエチレン−アクリルモノマー共重合体の少なくとも一方と架橋剤と架橋助剤とを含有する太陽電池モジュール用封止材を高い生産性で製造できる太陽電池モジュール用封止材の製造方法を提供する。【解決手段】本発明の太陽電池モジュール用封止材の製造方法は、ポリエチレン及びエチレン−アクリルモノマー共重合体の少なくとも一方からなるエチレン系重合体に液状の架橋剤及び液状の架橋助剤を混合する太陽電池モジュール用封止材の製造方法であって、前記エチレン系重合体の一部に架橋助剤を混合して第１混合物を調製する第１混合物調製工程、前記エチレン系重合体の残部に架橋剤を含浸させて第２混合物を調製する第２混合物調製工程、前記第１混合物と前記第２混合物とを混合して封止材用組成物を調製する封止材用組成物調製工程、前記封止材用組成物をシート状に成形する成形工程、を有する。【選択図】なし【特許請求の範囲】
【請求項１】
ポリエチレン及びエチレン−アクリルモノマー共重合体の少なくとも一方からなるエチレン系重合体に液状の架橋剤及び液状の架橋助剤を混合する太陽電池モジュール用封止材の製造方法であって、
前記エチレン系重合体の一部に架橋助剤を混合して第１混合物を調製する第１混合物調製工程、
前記エチレン系重合体の残部に架橋剤を含浸させて第２混合物を調製する第２混合物調製工程、
前記第１混合物と前記第２混合物とを混合して封止材用組成物を調製する封止材用組成物調製工程、
前記封止材用組成物をシート状に成形する成形工程、
を有する、太陽電池モジュール用封止材の製造方法。
【請求項２】
第１混合物調製工程では、エチレン系重合体の一部に架橋助剤を混練する、請求項１に記載の太陽電池モジュール用封止材の製造方法。
【請求項３】
第１混合物調製工程では、エチレン系重合体の一部に架橋助剤を含浸させる、請求項１に記載の太陽電池モジュール用封止材の製造方法。
【請求項４】
第２混合物調製工程では、エチレン系重合体の残部に、架橋剤と共に液状のシランカップリング剤を含浸させる、請求項１〜３のいずれか１項に記載の太陽電池モジュール用封止材の製造方法。
【請求項５】
ポリエチレン及びエチレン−アクリルモノマー共重合体の少なくとも一方からなるエチレン系重合体に液状の架橋剤及び液状の架橋助剤を混合する太陽電池モジュール用封止材の製造方法であって、
前記エチレン系重合体の一部に架橋助剤を混合して第１混合物を調製する第１混合物調製工程、
前記エチレン系重合体の残部及び前記第１混合物に架橋剤を含浸させて封止材用組成物を調製する封止材用組成物調製工程、
前記封止材用組成物をシート状に成形する成形工程、
を有する、太陽電池モジュール用封止材の製造方法。
【請求項６】
第１混合物調製工程では、エチレン系重合体の一部に架橋助剤を混練する、請求項５に記載の太陽電池モジュール用封止材の製造方法。
【請求項７】
第１混合物調製工程では、エチレン系重合体の一部に架橋助剤を含浸させる、請求項５に記載の太陽電池モジュール用封止材の製造方法。
【請求項８】
封止材用組成物調製工程では、前記エチレン系重合体の残部及び前記第１混合物に、前記架橋剤と共に液状のシランカップリング剤を含浸させる、請求項５〜７のいずれか１項に記載の太陽電池モジュール用封止材の製造方法。
【発明の詳細な説明】
【技術分野】
【０００１】
本発明は、太陽電池モジュール用封止材の製造方法に関する。
【背景技術】
【０００２】
近年、環境問題への関心の高まりに伴い、太陽光発電の普及が急速に拡大している。通常、太陽光発電では、発電素子である複数の太陽電池セルが電気的に接続された状態で一対のシート状の封止材に挟持され、さらにこれらが透明保護材とバックシートに挟持された太陽電池モジュールが使用される。太陽電池セルを封止するための封止材としては、エチレン−酢酸ビニル共重合体（以下、「ＥＶＡ」という。）を主成分とし、架橋剤及び架橋助剤を含むシートが広く使用されている。
ところで、ＥＶＡにおいては、分解して酢酸を生成することがあり、酢酸の酸性によって太陽電池モジュールの配線を腐食させることがあった。そのため、封止材としてＥＶＡを用いた場合には、太陽電池モジュールの耐久性向上に限界があった。
太陽電池モジュールの耐久性を向上させる目的で、封止材として、ポリエチレンやエチレン−アクリルモノマー共重合体を主成分としたシートを用いることが知られている（特許文献１）。
従来の太陽電池モジュール用封止材は、ＥＶＡに、架橋剤及び架橋助剤、さらに、必要に応じてシランカップリング剤を添加し、含浸させることにより製造されていた（特許文献２，３）。
ところが、ポリエチレンやエチレン−アクリルモノマー共重合体はＥＶＡに比べて架橋助剤の吸収性が低く、架橋助剤が混ざりにくかった。そのため、太陽電池モジュール用封止材の生産性が低かった。
【先行技術文献】
【特許文献】
【０００３】
【特許文献１】特許第３５１０６４５号公報
【特許文献２】特開２０１１−０４９５３２号公報
【特許文献３】特開２０１３−１１８２８１号公報
【発明の概要】
【発明が解決しようとする課題】
【０００４】
本発明は、ポリエチレン及びエチレン−アクリルモノマー共重合体の少なくとも一方と架橋剤と架橋助剤とを含有する太陽電池モジュール用封止材を高い生産性で製造できる太陽電池モジュール用封止材の製造方法を提供することを目的とする。
【課題を解決するための手段】
【０００５】
本発明者らは、ポリエチレン及びエチレン−アクリルモノマー共重合体の少なくとも一方に対して含浸しにくい架橋助剤の添加方法について検討して、以下の太陽電池モジュール用封止材の製造方法を発明した。
【０００６】
［１］ポリエチレン及びエチレン−アクリルモノマー共重合体の少なくとも一方からなるエチレン系重合体に液状の架橋剤及び液状の架橋助剤を混合する太陽電池モジュール用封止材の製造方法であって、前記エチレン系重合体の一部に架橋助剤を混合して第１混合物を調製する第１混合物調製工程、前記エチレン系重合体の残部に架橋剤を含浸させて第２混合物を調製する第２混合物調製工程、前記第１混合物と前記第２混合物とを混合して封止材用組成物を調製する封止材用組成物調製工程、前記封止材用組成物をシート状に成形する成形工程、を有する、太陽電池モジュール用封止材の製造方法。
［２］第１混合物調製工程では、エチレン系重合体の一部に架橋助剤を混練する、［１］に記載の太陽電池モジュール用封止材の製造方法。
［３］第１混合物調製工程では、エチレン系重合体の一部に架橋助剤を含浸させる、［１］に記載の太陽電池モジュール用封止材の製造方法。
［４］第２混合物調製工程では、架橋剤と共に液状のシランカップリング剤をエチレン系重合体の残部に含浸させる、［１］〜［３］のいずれかに記載の太陽電池モジュール用封止材の製造方法。
［５］ポリエチレン及びエチレン−アクリルモノマー共重合体の少なくとも一方からなるエチレン系重合体に液状の架橋剤及び液状の架橋助剤を混合する太陽電池モジュール用封止材の製造方法であって、前記エチレン系重合体の一部に架橋助剤を混合して第１混合物を調製する第１混合物調製工程、前記エチレン系重合体の残部及び前記第１混合物に架橋剤を含浸させて封止材用組成物を調製する封止材用組成物調製工程、前記封止材用組成物をシート状に成形する成形工程、を有する、太陽電池モジュール用封止材の製造方法。
［６］第１混合物調製工程では、エチレン系重合体の一部に架橋助剤を混練する、［５］に記載の太陽電池モジュール用封止材の製造方法。
［７］第１混合物調製工程では、エチレン系重合体の一部に架橋助剤を含浸させる、［５］に記載の太陽電池モジュール用封止材の製造方法。
［８］封止材用組成物調製工程では、前記エチレン系重合体の残部及び前記第１混合物に、前記架橋剤と共に液状のシランカップリング剤を含浸させる、［５］〜［７］のいずれかに記載の太陽電池モジュール用封止材の製造方法。
【発明の効果】
【０００７】
本発明の太陽電池モジュール用封止材の製造方法によれば、ポリエチレン及びエチレン−アクリルモノマー共重合体の少なくとも一方と架橋剤と架橋助剤とを含有する太陽電池モジュール用封止材を高い生産性で製造できる。
【発明を実施するための形態】
【０００８】
「太陽電池モジュール用封止材」
本発明の太陽電池モジュール用封止材（以下、「封止材」という。）の製造方法により製造される封止材は、エチレン系重合体と架橋剤と架橋助剤とを含有する。
【０００９】
＜エチレン系重合体＞
本発明におけるエチレン系重合体は、ポリエチレン及びエチレン−アクリルモノマー共重合体の少なくとも一方である。
ポリエチレンとしては、分岐状低密度ポリエチレン、直鎖状低密度ポリエチレン、高密度ポリエチレンのいずれか１種又は２種以上を使用することができる。
エチレン−アクリルモノマー共重合体は、エチレンとアクリルモノマーとの共重合体であり、例えば、エチレン−エチルアクリレート共重合体、エチレン−メチルメタクリレート共重合体、エチレン−メチルアクリレート共重合体、エチレン−ブチルアクリレート共重合体等のエチレン−アクリル酸アルキルエステル共重合体が挙げられる。エチレン−アクリルモノマー共重合体は１種を単独で使用してもよいし、２種以上を併用してもよい。
本発明における封止材では、前記エチレン系重合体の他にＥＶＡを含まないことが好ましいが、耐久性の向上効果を損なわない範囲で、ＥＶＡを使用しても構わない。
【００１０】
エチレン系重合体の質量平均分子量は１０，０００〜３００，０００であることが好ましく、３０，０００〜１００，０００であることがより好ましい。エチレン系重合体の質量平均分子量が前記下限値以上であれば、太陽電池モジュールにした際の封止材の機械的物性を良好にでき、前記上限値以下であれば、封止材の加工性を良好にできる。
【００１１】
＜架橋剤＞
架橋剤は、前記エチレン系重合体を架橋させる成分であり、有機過酸化物からなる。
有機過酸化物としては、パーオキシジカーボネート類、パーオキシケタール類、ジアルキルパーオキサイド類、パーオキシエステル類、ハイドロパーオキサイド類等が挙げられる。本発明で使用される架橋剤は液状のものである。
架橋剤の含有量は、エチレン系共重合体の１００質量部に対して、０．０１〜５質量部が好ましく、０．０５〜２質量部がより好ましい。架橋剤の含有量が前記下限値以上であれば、エチレン系共重合体を充分に架橋させることができる。しかし、５質量％を超えて架橋剤を含有しても架橋度の向上は頭打ちになり、未分解残渣量が増大し、耐久性（耐候性）の低下、変色等の原因になるため、不適切である。
【００１２】
＜架橋助剤＞
架橋助剤は、重合性不飽和基（ビニル基、アリル基、（メタ）アクリロキシ基等）を２つ以上有する化合物である。該化合物としては、トリアリルイソシアヌレート、トリアリルシアヌレート、トリメチロールプロパントリメタクリレート、トリメチロールプロパントリアクリレート等が挙げられる。本発明で使用される架橋助剤は液状のものである。
架橋助剤の含有量は、エチレン系重合体の１００質量部に対して、０質量部超５質量部以下が好ましく、０質量部超２質量部以下がより好ましい。架橋助剤の含有量が前記上限値を超えると、高コストになる。
【００１３】
＜添加剤＞
封止材には、必要に応じて、紫外線吸収剤、光安定剤、シランカップリング剤等の添加剤が含まれてもよい。
【００１４】
紫外線吸収剤としては、ベンゾフェノン系紫外線吸収剤、ベンゾトリアゾール系紫外線吸収剤、サリチル酸エステル系紫外線吸収剤等が挙げられる。通常、紫外線吸収剤は粉状である。
紫外線吸収剤を含有する場合、紫外線吸収剤の含有量は、エチレン系重合体の１００質量部に対して、０質量部〜１０質量部が好ましく、０〜５質量部がより好ましい。
光安定剤としては、ヒンダードアミン系光安定剤等が挙げられる。通常、光安定剤は粉状である。
光安定剤を含有する場合、光安定剤の含有量は、エチレン系重合体の１００質量部に対して、０質量部〜１０質量部が好ましく、０〜５質量部がより好ましい。
【００１５】
シランカップリング剤は、封止材によって封止される太陽電池セル、封止材に接触する透明保護材及びバックシート等との接着性を改良する成分である。シランカップリング剤としては、ビニルトリエトキシシラン、ビニルトリス（２−メトキシエトキシ）シラン、３−メタクリロキシプロピルトリメトキシシラン、３−グリシドキシプロピルトリメトキシシラン、Ｎ−２−（アミノエチル）−３−アミノプロピルトリメトキシシラン、Ｎ−２−（アミノエチル）−３−アミノプロピルメチルジメトキシシラン、３−アミノプロピルトリエトキシシラン、３−メルカプトプロピルトリメトキシシラン等が挙げられる。
シランカップリング剤を含有する場合、シランカップリング剤の含有量は、エチレン系重合体の１００質量部に対して、０質量部超１０質量部以下が好ましく、０質量部超５質量部以下がより好ましい。
【００１６】
＜厚み＞
シート状の封止材の厚みは、作製する太陽電池モジュールに応じて０．０５〜１ｍｍの範囲内で適宜選択される。封止材の厚みが０．０５ｍｍ以上であれば、太陽電池セルを充分に封止でき、１ｍｍ以下であれば、太陽電池モジュールを薄型化できる。
【００１７】
「封止材の製造方法」
＜第１態様＞
本発明の第１態様の封止材の製造方法は、エチレン系重合体に架橋剤及び架橋助剤を混合する方法であり、第１混合物調製工程と第２混合物調製工程と封止材用組成物調製工程と成形工程とを有する。
第１混合物調製工程では、前記エチレン系重合体の一部に架橋助剤を混合して第１混合物を調製する。
第２混合物調製工程では、前記エチレン系重合体の残部に架橋剤を含浸させて第２混合物を調製する。
封止材用組成物調製工程では、前記第１混合物と前記第２混合物とを混合して封止材用組成物を調製する。
成形工程では、前記封止材用組成物をシート状に成形する。
【００１８】
以下、第１態様の封止材の製造方法の実施形態（第１実施形態、第２実施形態）について説明する。各実施形態の封止材の製造方法は、エチレン系重合体に、液状の架橋剤、液状の架橋助剤、液状のシランカップリング剤を混合する方法である。
【００１９】
（第１実施形態）
第１実施形態の製造方法は、前記エチレン系重合体の一部に架橋助剤を混練して第１混合物を調製する第１混合物調製工程と、前記エチレン系重合体の残部に架橋剤を含浸させて第２混合物を調製する第２混合物調製工程と、前記第１混合物と前記第２混合物とを混合して封止材用組成物を調製する封止材用組成物調製工程と、前記封止材用組成物をシート状に成形する成形工程とを有する。
【００２０】
［第１混合物調製工程］
本実施形態における第１混合物調製工程では、具体的には、押出機やニーダー等の混練機を使用し、まず、エチレン系重合体を加熱して溶融し、溶融したエチレン系重合体に架橋助剤を添加する。架橋助剤は液状であるため、ポンプ等を用いて混練機に供給すればよい。
第１混合物調製工程により得た第１混合物は、架橋助剤のマスターバッチとなる。
第１混合物調製工程において使用するエチレン系重合体の割合は、全エチレン系重合体の５〜５０質量％であることが好ましく、１０〜２０質量％であることがより好ましい。第１混合物調製工程において使用するエチレン系重合体の割合が、前記下限値以上であれば、架橋助剤を容易に混練できる。一方、第１混合物調製工程において使用するエチレン系重合体の割合が、前記上限値以下であれば、第２混合物調製工程において、架橋剤、シランカップリング剤をエチレン系重合体に容易に含浸できる。
エチレン系重合体を溶融するための混練機の加熱温度は６０〜２００℃とすることが好ましい。混練機の加熱温度が前記下限値以上であれば、エチレン系重合体と架橋助剤とを充分に混練でき、前記上限値以下であれば、エチレン系重合体及び架橋助剤の熱劣化を防止できる。
【００２１】
本実施形態における第２混合物調製工程では、架橋剤と共にシランカップリング剤をエチレン系重合体の残部に含浸させる。
架橋剤とシランカップリング剤をエチレン系重合体に含浸させる具体的方法としては、容器内に入れたエチレン系重合体を必要に応じて攪拌しながら、エチレン系重合体に架橋剤とシランカップリング剤を吸収させる方法が挙げられる。
【００２２】
［封止材用組成物調製工程］
封止材用組成物調製工程では、前記第１混合物と前記第２混合物とを混合する。混合方法としては、タンブラーミキサー等のミキサーを用いる方法等が挙げられる。
第１混合物と第２混合物との混合比率は、封止材における架橋剤及び架橋助剤の含有量が所定量になるように調整される。
【００２３】
［成形工程］
成形工程では、封止材用組成物をシート状に成形して封止材を得る。
成形方法としては、Ｔダイを備えた押出機を用いた押出成形法、プレス成形法、カレンダー成形法等を適用することができる。
【００２４】
［作用効果］
本実施形態では、エチレン系共重合体への含浸速度が遅い架橋助剤を、エチレン系共重合体の一部に混練して第１混合物を調製する。第１混合物調製工程では、第１混合物を一度に大量に調製することができる。架橋助剤を含浸させない第２混合物調製工程では、架橋剤等の含浸時間が長い。そのため、第１混合物と第２混合物とを混合して封止材用組成物を調製し、該封止材用組成物を成形することにより、高い生産性で封止材を製造できる。
【００２５】
（第２実施形態）
第２実施形態の製造方法は、前記エチレン系重合体の一部に架橋助剤を含浸させて第１混合物を調製する第１混合物調製工程と、前記エチレン系重合体の残部に架橋剤を含浸させて第２混合物を調製する第２混合物調製工程と、第１混合物と第２混合物とを混合して封止材用組成物を調製する封止材用組成物調製工程と、前記封止材用組成物をシート状に成形する成形工程とを有する。
本実施形態は、第１混合物調製工程が第１実施形態と異なる。本実施形態における第２混合物調製工程と封止材用組成物調製工程と成形工程は、第１実施形態における第２混合物調製工程と封止材用組成物調製工程と成形工程と同様である。
【００２６】
本実施形態における第１混合物調製工程では、具体的には、容器に入れたエチレン系重合体の一部に架橋助剤を添加し、必要に応じて、攪拌、加熱して、含浸させる。
第１混合物調製工程において使用するエチレン系重合体の割合は、全エチレン系重合体の５〜５０質量％であることが好ましく、１０〜２０質量％であることがより好ましい。第１混合物調製工程において使用するエチレン系重合体の割合が、前記下限値以上であれば、架橋助剤を容易に含浸させることができる。一方、第１混合物調製工程において使用するエチレン系重合体の割合が、前記上限値以下であれば、第２混合物調製工程において、架橋剤、シランカップリング剤をエチレン系共重合体に容易に含浸できる。
【００２７】
［作用効果］
本実施形態では、エチレン系共重合体への含浸速度が遅い架橋助剤を、エチレン系共重合体の一部に含浸させて第１混合物を調製する。この第１混合物調製工程は、架橋剤等をエチレン系重合体に含浸させる第２混合物調製工程と別におこなうことができ、第１混合物を一度に大量に調製することができる。架橋助剤を含浸させない第２混合物調製工程では、架橋剤等の含浸時間が長い。そのため、第１混合物と第２混合物とを混合して封止材用組成物を調製し、該封止材用組成物を成形することにより、高い生産性で封止材を製造できる。
【００２８】
＜第２態様＞
本発明の第２態様の封止材の製造方法は、エチレン系重合体に架橋剤及び架橋助剤を混合する方法であり、第１混合物調製工程と封止材用組成物調製工程と成形工程とを有する。
第１混合物調製工程では、前記エチレン系重合体の一部に架橋助剤を混合して第１混合物を調製する。
封止材用組成物調製工程では、前記エチレン系重合体の残部及び前記第１混合物に架橋剤を含浸させて封止材用組成物を調製する。
成形工程では、前記封止材用組成物をシート状に成形する。
【００２９】
以下、第２態様の封止材の製造方法の実施形態（第３実施形態、第４実施形態）について説明する。各実施形態の封止材の製造方法は、エチレン系重合体に、液状の架橋剤、液状の架橋助剤、液状のシランカップリング剤を混合する方法である。
【００３０】
（第３実施形態）
第３実施形態の製造方法は、前記エチレン系重合体の一部に架橋助剤を混練して第１混合物を調製する第１混合物調製工程と、前記エチレン系重合体の残部及び前記第１混合物に架橋剤を含浸させて封止材用組成物を調製する封止材用組成物調製工程と、前記封止材用組成物をシート状に成形する成形工程とを有する。
本実施形態における第１混合物調製工程と成形工程は、第１実施形態における第１混合物調製工程と成形工程と同様である。
本実施形態における封止材用組成物調製工程では、架橋剤と共に液状のシランカップリング剤をエチレン系重合体の残部及び前記第１混合物に含浸させる。
混合液の加熱温度は、架橋剤、シランカップリング剤の全てが分解しない温度であることが好ましい。
添加剤含有液をエチレン系重合体の残部及び第１混合物に含浸させる具体的方法としては、容器内に入れたエチレン系重合体の残部及び第１混合物に添加剤含有液を添加し、必要に応じて攪拌して、エチレン系重合体に添加剤含有液を吸収させる方法が挙げられる。
【００３１】
［作用効果］
本実施形態では、エチレン系共重合体への含浸速度が遅い架橋助剤を、エチレン系共重合体の一部に混練させて第１混合物を調製する。この第１混合物調製工程では、第１混合物を一度に大量に調製することができる。架橋助剤を含浸させない封止材用組成物調製工程では、架橋剤等の含浸時間が長い。そのため、第１混合物とエチレン系重合体とを混合して封止材用組成物を調製し、該封止材用組成物を成形することにより、高い生産性で封止材を製造できる。
また、本実施形態では、封止材を得るための工程数が少なく、簡便である。
【００３２】
（第４実施形態）
第４実施形態の製造方法は、前記エチレン系重合体の一部に架橋助剤を混合して第１混合物を調製する第１混合物調製工程と、前記エチレン系重合体の残部及び前記第１混合物に架橋剤を含浸させて封止材用組成物を調製する封止材用組成物調製工程と、前記封止材用組成物をシート状に成形する成形工程とを有する。
本実施形態における第１混合物調製工程と成形工程は、第２実施形態における第１混合物調製工程と成形工程と同様である。本実施形態における封止材用組成物調製工程は、第３実施形態における封止材用組成物調製工程と同様である。
【００３３】
［作用効果］
本実施形態では、エチレン系共重合体への含浸速度が遅い架橋助剤を、エチレン系共重合体の一部に含浸させて第１混合物を調製する。この第１混合物調製工程では、第１混合物を一度に大量に調製することができる。架橋助剤を含浸させない封止材用組成物調製工程では、架橋剤等の含浸時間が長くない。そのため、第１混合物とエチレン系重合体とを混合して封止材用組成物を調製し、該封止材用組成物を成形することにより、高い生産性で封止材を製造できる。
また、本実施形態では、封止材を得るための工程数が少なく、簡便である。
【実施例】
【００３４】
（実施例１）
押出成形機にポリエチレン（日本ポリエチレン社製カーネルＫＪ６４０Ｔ）８０質量％と架橋助剤（日本化成社製タイク）２０質量％を供給し、１５０℃で溶融混練して、第１混合物を得た。
架橋剤（化薬アクゾ社製トリゴノックス４２）０．５質量部とシランカップリング剤（信越化学工業社製ＫＢＥ−５０３）０．５質量部をポリエチレン９２質量部に添加し、含浸させて、第２混合物を得た。その際の含浸時間は６０分であった。
第１混合物１０質量部と第２混合物９２質量部とを混合して、封止材用組成物を得た。次いで、得られた封止材用組成物をプレス成形して、厚さ５００μｍのシート状の封止材を得た。
【００３５】
（実施例２）
容器に入れたポリエチレン（日本ポリエチレン社製カーネルＫＪ６４０Ｔ）８０質量部に架橋助剤（日本化成社製タイク）２０質量部を添加し、含浸させて、第１混合物を得た。その際の含浸時間は１２０分であった。
架橋剤（化薬アクゾ社製トリゴノックス４２）０．５質量部とシランカップリング剤（信越化学工業社製ＫＢＥ−５０３）０．５質量部をポリエチレン９２質量部に添加し、含浸させて、第２混合物を得た。その際の含浸時間は６０分であった。
第１混合物１０質量部と第２混合物９２質量部とを混合して、封止材用組成物を得た。次いで、得られた封止材用組成物をプレス成形して、厚さ５００μｍのシート状の封止材を得た。
【００３６】
（比較例１）
ポリエチレン（日本ポリエチレン社製カーネルＫＪ６４０Ｔ）１００質量部に、架橋剤（化薬アクゾ社製トリゴノックス４２）０．５質量部と架橋助剤（日本化成社製タイク）０．５質量部とシランカップリング剤（信越化学工業社製ＫＢＥ−５０３）０．５質量部を含浸させて、封止材用組成物を得た。その際の含浸時間は９０分であった。
次いで、得られた封止材用組成物をプレス成形して、厚さ５００μｍのシート状の封止材を得た。
【００３７】
比較例１では、ポリエチレンに添加剤を含浸する際、架橋助剤の含浸時間が長く、生産性が低かった。
実施例１，２では、ポリエチレンに架橋助剤を予め混合させた第１混合物を、ポリエチレンに架橋助剤以外の他の添加剤を含浸させた第２混合物に混合した。この場合、ポリエチレンへの架橋助剤の混合を一度に大量に行って第１混合物を調製することができる。また、架橋助剤以外の添加剤の含浸時間は長くない。そのため、ポリエチレンに架橋助剤を混合して得た第１混合物と、ポリエチレンに架橋助剤以外の他の添加剤を含浸させた第２混合物とを混合することにより、封止材の生産性を高くすることができた。